(57)【要約】【課題】  吸収した油分を吸収材内部に保持でき、吸収過程で固まり状態（ダマ）にならない吸収材、油吸収材および油火災用消火材の提供。【解決手段】  粒子径が１００μｍ〜１０ｍｍの範囲に収まる粒子群が全体の５０重量％以上を占め、かつそのうちの粒子径３ｍｍを超えるものが少なくとも５重量％（粒子径が１００μｍ〜１０ｍｍの範囲に収まる粒子総量に対して）を占める珪藻土粒子からなることを特徴とする吸収材、油吸収材および油火災用消火材。【選択図】        なし【特許請求の範囲】
【請求項１】
粒子径が１００μｍ〜１０ｍｍの範囲に収まる粒子群が全体の５０重量％以上を占め、かつそのうちの粒子径３ｍｍを超えるものが少なくとも５重量％（粒子径が１００μｍ〜１０ｍｍの範囲に収まる粒子総量に対して）を占める珪藻土粒子からなることを特徴とする吸収材。
【請求項２】
粒子径が１００μｍ〜１０ｍｍの範囲に収まる粒子群が全体の５０重量％以上を占め、かつそのうちの粒子径３ｍｍを超えるものが少なくとも５重量％（粒子径が１００μｍ〜１０ｍｍの範囲に収まる粒子総量に対して）を占める珪藻土粒子からなることを特徴とする油吸収材。
【請求項３】
粒子径が１００μｍ〜１０ｍｍの範囲に収まる粒子群が全体の５０重量％以上を占め、かつそのうちの粒子径３ｍｍを超えるものが少なくとも５重量％（粒子径が１００μｍ〜１０ｍｍの範囲に収まる粒子総量に対して）を占める珪藻土粒子からなることを特徴とする油火災用消火材。
【発明の詳細な説明】
【技術分野】
【０００１】
本発明は、特定の粒子径範囲をもつ珪藻土粒子からなる吸収材、とくに油吸収材および油火災用消火材に関する。
【背景技術】
【０００２】
液体の粘性が高くなれば高くなるほど、どのような吸収材を用いても容易には吸収除去することが難しいことはよく知られている。特に液体が油である場合には、油には流動性の良い物からグリースの様に粘性の高いものまで存在するため、これを一様に吸収処理することは極めて困難であった。従来から液体の吸収除去には液体を吸収する素材からなる吸収材が広く使われている。このような素材としては高分子化合物、木材、植物繊維、砂、布、珪藻土、白土等多くのものが知られているが、いずれも充分満足できる結果は得られていない。
【０００３】
従来の油吸収材には、吸収材表面に油分が付着するタイプのもの、更には吸収材間の空隙に油分が付着保持されるもの、吸収材の内部空隙にも油分が浸透保持されるものなどがある。
油分が吸収材表面に付着する場合は吸収材間に保持されている油分は重力や圧力が加わることにより吸収材外に容易に染み出て油分の吸収回収という目的を満足しない。吸収材の表面に付着する吸収体としては砂、おが屑、白土などがある。これらの物は粘性の高くなった油に対しては吸収が困難となり、処理過程で団子状になる等の問題がある。
吸収材間の空隙に油分が付着保持されるものとしては、高分子化合物で内部空隙のある素材例えば木材、繊維およびその織物、不織布等がある。
吸収材の内部空隙にも油分が浸透保持されるものとしては珪藻土、軽石のような発泡体がある。これらの物質は顆粒状あるいは粒状に加工された物及び微細粉末に加工された物が存在する。顆粒状に加工したものは取り扱いが容易であると考えられるからであり、粉状に加工されたものは粒状に加工された物及び微細粉末に加工された物は、粒子径が小さい程吸収能力が高いと考えられていたからである。ところが顆粒状あるいは粒状に加工された物及び微細粉末に加工された物を実際に使用してみると、吸収されるべき物質がその形状のため完全に除去できなかったり、吸収過程で固まり状態（ダマ）になり、とくに粘性の高い油等では団子状になり取り扱いが困難になったり、吸収除去が不完全となったりするしことが判ってきた。その上、微細粉末のものは風によって飛ばされたりするなどの問題もある。
【発明の開示】
【発明が解決しようとする課題】
【０００４】
本発明の目的は、吸収した油分を吸収材内部に保持でき、吸収過程で固まり状態（ダマ）にならない吸収材、油吸収材および油火災用消火材を提供する点にある。
【課題を解決するための手段】
【０００５】
本発明の第１は、粒子径が１００μｍ〜１０ｍｍ、好ましくは１００μｍ〜５ｍｍの範囲に収まる粒子群が全体の５０重量％以上、好ましくは６０重量％以上、さらに好ましくは７０重量％以上、とくに好ましくは８０重量％以上、最も好ましくは９０重量％以上を占め、かつそのうちの粒子径３ｍｍを超えるものが少なくとも５重量％、（粒子径が１００μｍ〜１０ｍｍの範囲に収まる粒子総量に対して）好ましくは１０重量％、とくに好ましくは１５重量％を占める珪藻土粒子からなることを特徴とする吸収材に関する。
本発明の第２は、粒子径が１００μｍ〜１０ｍｍ、好ましくは１００μｍ〜５ｍｍの範囲に収まる粒子群が全体の５０重量％以上、好ましくは６０重量％以上、さらに好ましくは７０重量％以上、とくに好ましくは８０重量％以上、最も好ましくは９０重量％以上を占め、かつそのうちの粒子径３ｍｍを超えるものが少なくとも５重量％、（粒子径が１００μｍ〜１０ｍｍの範囲に収まる粒子総量に対して）好ましくは１０重量％、とくに好ましくは１５重量％を占める珪藻土粒子からなることを特徴とする油吸収材に関する。
本発明の第３は、粒子径が１００μｍ〜１０ｍｍ、好ましくは１００μｍ〜５ｍｍの範囲に収まる粒子群が全体の５０重量％以上、好ましくは６０重量％以上、さらに好ましくは７０重量％以上、とくに好ましくは８０重量％以上、最も好ましくは９０重量％以上を占め、かつそのうちの粒子径３ｍｍを超えるものが少なくとも５重量％、（粒子径が１００μｍ〜１０ｍｍの範囲に収まる粒子総量に対して）好ましくは１０重量％、とくに好ましくは１５重量％を占める珪藻土粒子からなることを特徴とする油火災用消火材に関する。
【０００６】
本発明における粒子径が１００μｍ〜１０ｍｍ、好ましくは１００μｍ〜５ｍｍの範囲、言い換えれば粒子径が１００μｍ以上の大きさをもつものであれば、被吸収液が粒子間隙にたいへん流れ込みやすくなり、見かけの吸収速度が向上することが分った。とくにこの範囲に収まる粒子群は、１０ｍｍ以下、好ましくは５ｍｍ以下のもの１００％（ここにおける％はいずれも重量基準である）、３ｍｍ以下のもの７０〜９０％、２ｍｍ以下のもの４０〜６０％、１ｍｍ以下のもの１５〜３５％であることが好ましい。このような分布で、いろいろの粒子径の粒子が混在することにより、被吸収液に対する見かけの吸収速度が非常に速くなるものと推定される。被吸収液はその後粒子間隙から徐々に粒子の細孔にしみこむものと推定される。これに対して１００μｍ以下の微粒子のみからなる吸収材は粒子間隙があまりにも小さいため、急速に粒子間隙に浸透することができず、結果的に個々の微粒子内部に浸透するにもたいへん時間がかかるものと考えられる。また、被吸収液の粘度がＣ重油のように高いものである場合には、粒子径が３ｍｍを超えるものを少なくとも５重量％含有させることが望ましい。これにより、粘度の高い被吸収液もスムースに粒子間隙に浸透できるようになる。
【０００７】
本発明の吸収材の利用形態としては、床面や路面にこぼれた油等の吸収すべきものに本発明吸収材を散布する方法がある。このようにすることにより、油は本発明の吸収材の内部に吸収され、吸収材の色が変わってくるので、吸収すべきものが残っている限り全体が変色した吸収材のみにならないように吸収材を上掛けする。ついで箒やスコップ等適切な道具で吸収すべき物が完全に吸収されるように良く混合する。吸収が完了したら吸収材を回収する。
【０００８】
本発明の吸収材のもう１つの利用形態としては、本発明の吸収材を網や不織布等で作られた袋に入れ、これを吸収すべきものの上に置くことである。とくにこの利用形態は水面上にある油分を吸収回収する場合に有効である。なんとなればこれにより後処理が極めて簡単になるからである。
【０００９】
また、本発明の吸収材と吸収すべきものを分解する微生物と組み合わせ使用する、たとえば本発明の吸収材と油分解微生物と組み合わせ使用することもできる。
このためには、本発明の吸収材に吸収すべきものを分解する微生物を担持させることも可能である。また、先に吸収すべきもの、例えば油類に油分解性微生物のような分解性微生物を散布した後、吸収材で処理してもよい。このようにすることにより古くこびりついた油類などもきれいに除去できる。
【発明の効果】
【００１０】
（１）本発明により流動性の低い液体から粘性の高い油のような液体まで幅広く吸収回収する吸収材が提供できた。
（２）長年積層付着した油分も、本発明の吸収材と油分解微生物と組み合わせ使用することにより容易に吸収除去できる。
（３）珪藻土の持つ性質上、油を吸収した表面の摩擦係数を増大するため、その上を歩いても滑ることがなく、安全を確保できる。これに対して砂などを撒いた場合にはその上を歩けば確実に滑って転ぶことになる。
（４）素早く油を吸収するから、引火した燃料油に吸収材を掛けることにより素早く消火することができる。
（５）本発明品は珪藻土が持つ構造内に微細構造を保持しているため毛細管現象で油を取り込むものであるが、更に各粒子の形状が不均一な場合には粘性の高い油に対しても適切な吸収ができる。
（６）本発明品は微粒子のものに比べて吸収すべきものの吸収速度が１０〜１００倍速い。この理由は明確ではないが、微粒子のものはすぐにその表面まで吸収すべきもの、たとえば油で覆われてしまい、そのより先に吸収すべき液体が浸入できなくなってしまうのに対して、本発明品程度の粒子径のものは、粒子と粒子の間を吸収すべき液体がスムースに浸入することができるためと推定できる。
【実施例】
【００１１】
以下に実施例を挙げて本発明を説明するが、本発明はこれにより何ら限定されるものではない。
【００１２】
実施例１
珪藻土破片を乾燥させ、水分含量を１０％以下にした後、破砕して５ｍｍの篩を通過させて、本発明品を作成した。本発明品を目の異なる篩で分別し、各目の通過した珪藻土粒子の割合を下記表に示す。表中の％は重量基準である。
【表１】
2005066521.tif 000002
【００１３】
実施例２
各種燃料油に実施例１の本発明珪藻土１０ｇを用いて吸収を行った時の吸収量を表２に示す。
【表２】
2005066521.tif 000003
【００１４】
実施例３
アスファルト舗装路上でゴム板を用い実施例１にかかる本発明品の静止及び動摩擦係数を測定し、その結果を表３に示した。
【表３】
2005066521.tif 000004
いずれの場合も本来のアスファルトよりも摩擦係数は増大しているので、この上を歩いてもとくにすべりやすくなったということはありえない。散布量はいずれも表面積１ｍ２当り１０００ｇを用いた。
【００１５】
実施例４
表４に示す各油１ｇを完全に吸収するのに必要な実施例１にかかる吸収材の量を測定した。
完全な吸収とは、硫酸紙に油１．０ｇを秤量し、その上に吸収材を加え、薬匙で攪拌し、またすこしずつ吸収材を加えて薬匙で攪拌するという操作を繰り返した結果、硫酸紙の表面に油が残らず、且つ油を吸収した吸収材がダマにならず紙面にもついていない状態になるまでに使用した吸収材の使用量を求めた。その結果は表４に示すとおりである。
【表４】
2005066521.tif 000005
バイオ忍者（商品名：珪藻土微粉末吸収材７０μｍ以下のもの１００％、３０μｍ以下のもの９０％）、生珪藻土、焼成珪藻土及びモンモリロナイトはいずれも油を吸収してダマとなり、分散させ粉状にするのに時間が掛かり、その上硫酸紙の表面に油と共にこびりついていた。
稚内珪藻土（商品名）は粒子状なのでダマにはなり難いが使用量が多くなる。
ＡＣライト（商品名）は顆粒状（３ｍｍ以下が１００％、２ｍｍ以下が９３％、１ｍｍ以下が０％）であり、Ｃ重油以外は比較的吸収処理がしやすいが、Ｃ重油は団子状になり処理しにくい。完全に油が吸収されずに表面に残るので残油を拭き取らなければならない。
しかも、粒子状や顆粒状にするためには、そのための工程が余分にかかり、コスト高は避けられない。
本発明品（実施例１のもの）は吸収が早く、ダマになりにくく、処理時間が短くて済む上、粘性の高いＣ重油、エンジン油でもダマにならないことがわかる。
【００１６】
実施例５
ガソリン及び灯油夫々１００ｍｌに点火し、それを消火するに必要な本発明にかかる実施例１の吸収材の量を求めた。その結果を下記表５に示す。
【表５】
2005066521.tif 000006
砂の場合、灯油及びガソリンが上部に浸潤して来て再着火が容易に起こった。本発明の場合は珪藻土内部に油分が吸収されるため、より少ない量で消火でき、上部への浸潤も見られなかった。本発明で消火した場合に、点火後表面を散水することにより容易に消火できた。
【００１７】
実施例６
合成樹脂フィルム上にエンジンオイル１．０ｇを滴下し、その全体を覆うように下記表６中の各種の吸収材１．０ｇを振りかけ、エンジンオイルのすべてが吸収されるまでの時間を測定した。各吸収材毎の吸収時間は下記表６のとおりであった。
【表６】
2005066521.tif 000007
【００１８】
前記試験はエンジンオイルについて行なったものであるが、エンジンオイルよりも粘度の高い油であっても、本発明品は、ずば抜けた吸収速度を示した。
【００１９】
以下に本発明の実施態様を列記する。
（１）粒子径が１００μｍ〜１０ｍｍの範囲に収まる粒子群が全体の５０重量％以上を占
め、かつそのうちの粒子径３ｍｍを超えるものが少なくとも５重量％（粒子径が１００
μｍ〜１０ｍｍの範囲に収まる粒子総量に対して）を占める珪藻土粒子からなることを
特徴とする吸収材。
（２）粒子径が１００μｍ〜１０ｍｍの範囲に収まる粒子群が全体の５０重量％以上を占
め、かつそのうちの粒子径３ｍｍを超えるものが少なくとも５重量％（粒子径が１００
μｍ〜１０ｍｍの範囲に収まる粒子総量に対して）を占める珪藻土粒子からなることを
特徴とする油吸収材。
（３）粒子径が１００μｍ〜１０ｍｍの範囲に収まる粒子群が全体の５０重量％以上を占
め、かつそのうちの粒子径３ｍｍを超えるものが少なくとも５重量％（粒子径が１００
μｍ〜１０ｍｍの範囲に収まる粒子総量に対して）を占める珪藻土粒子からなることを
特徴とする油火災用消火材。
（４）粒子径が１００μｍ〜１０ｍｍの範囲に収まる粒子群が全体の５０重量％以上を占
め、かつそのうちの粒子径３ｍｍを超えるものが少なくとも５重量％（粒子径が１００
μｍ〜１０ｍｍの範囲に収まる粒子総量に対して）、粒子径１ｍｍ以下のものが３５重
量％以下（粒子径が１００μｍ〜１０ｍｍの範囲に収まる粒子総量に対して）を占める
珪藻土粒子からなることを特徴とする吸収材。
（５）粒子径が１００μｍ〜１０ｍｍの範囲に収まる粒子群が全体の５０重量％以上を占
め、かつそのうちの粒子径３ｍｍを超えるものが少なくとも５重量％（粒子径が１００
μｍ〜１０ｍｍの範囲に収まる粒子総量に対して）、粒子径１ｍｍ以下のものが３５重
量％以下（粒子径が１００μｍ〜１０ｍｍの範囲に収まる粒子総量に対して）を占める
珪藻土粒子からなることを特徴とする油吸収材。
（６）粒子径が１００μｍ〜１０ｍｍの範囲に収まる粒子群が全体の５０重量％以上を占
め、かつそのうちの粒子径３ｍｍを超えるものが少なくとも５重量％（粒子径が１００
μｍ〜１０ｍｍの範囲に収まる粒子総量に対して）、粒子径１ｍｍ以下のものが３５重
量％以下（粒子径が１００μｍ〜１０ｍｍの範囲に収まる粒子総量に対して）を占める
珪藻土粒子からなることを特徴とする油火災用消火材。